【事件の表示】
　特願２０１３−１３７８０７「ソルダーレジスト用組成物及びプリント配線板」拒絶査定不服審判事件〔平成２７年　１月１９日出願公開、特開２０１５−　１１２５６、請求項の数（５）〕について、次のとおり審決する。
【結　論】
　原査定を取り消す。
　本願の発明は、特許すべきものとする。
【理　由】
第１　手続等の経緯
　特願２０１３−１３７８０７号（以下「本件出願」という。）は、平成２５年７月１日を出願日とする出願であって、その手続等の経緯は、概略、以下のとおりである。
平成２９年　４月　３日付け：拒絶理由通知書
平成２９年　６月１２日付け：意見書、手続補正書
平成２９年　９月　５日付け：拒絶理由通知書
平成２９年１１月１３日付け：意見書、手続補正書
平成２９年１２月２７日付け：拒絶査定（以下「原査定」という。）
平成３０年　３月　９日付け：審判請求書、手続補正書
平成３０年１１月２６日付け：拒絶理由通知書
平成３１年　１月２８日付け：意見書、手続補正書
第２　原査定の概要
　原査定の拒絶の理由は、概略、本件出願の請求項１−５に係る発明は、その出願前に日本国内又は外国において、頒布された下記の引用文献Ａに記載された発明及び引用文献Ｂ−Ｇの記載事項に基づいて、その出願前にその発明の属する技術の分野における通常の知識を有する者（以下「当業者」という。）が容易に発明をすることができたものであるから、特許法第２９条第２項の規定により特許を受けることができない、というものである。 
＜引用文献等一覧＞
引用文献Ａ：特開２００４−１２８１０号公報
引用文献Ｂ：特開２０１３−１０４０１３号公報
引用文献Ｃ：特開２０１３−４０２３３号公報
引用文献Ｄ：特開２０１１−７４２１３号公報
引用文献Ｅ：特開２０１０−２５０１２８号公報
引用文献Ｆ：特開２０１０−２５０１２７号公報
引用文献Ｇ：特開２０１０−７８９４９号公報
第３　平成３０年１１月２６日付け拒絶理由通知書において通知した拒絶の理由の概要
　平成３０年１１月２６日付けの拒絶理由通知書において通知した拒絶の理由は、概略、本件出願の請求項１−５に係る発明は、その出願前に日本国内又は外国において、頒布された下記の引用文献１に記載された発明及び周知技術（周知例：引用文献２−７、９−１１）に基づいて、その出願前に当業者が容易に発明をすることができたものであるから、特許法第２９条第２項の規定により特許を受けることができない、というものである。  
＜引用文献等一覧＞  
引用文献１：特開２００３−１３１３６２号公報 
引用文献２：特開２０１３−１０４０１３号公報 
引用文献３：特開２０１３−４０２３３号公報 
引用文献４：特開２０１１−７４２１３号公報 
引用文献５：特開２０１０−２５０１２８号公報 
引用文献６：特開２０１０−２５０１２７号公報 
引用文献７：特開２０１０−７８９４９号公報 
引用文献８：特開２０１０−５９３８４号公報
引用文献９：特開２００５−３００７８５号公報 
引用文献１０：特開２００４−４５７９２号公報 
引用文献１１：国際公開第２００２／０７７０５８号 
第４　本願発明
　本願の請求項１−５に係る発明（以下、それぞれ「本願発明１」−「本願発明５」という。）は、平成３１年１月２８日付けの手続補正によって補正された特許請求の範囲の請求項１−５に記載された事項により特定されるとおりの、以下のものである。
「　　【請求項１】
エチレン性不飽和基を備えるカルボキシル基含有樹脂（Ａ）と、光重合開始剤（Ｂ）と、チクソ性付与剤（Ｃ）と、硫酸バリウムとを含有し、
前記カルボキシル基含有樹脂（Ａ）が、一分子中に二個以上のエポキシ基を備えるエポキシ化合物（ｃ１）における前記エポキシ基のうちの一部にカルボキシル基を備えるエチレン性不飽和化合物（ｃ２）が付加し、別の一部に多価カルボン酸及びその無水物からなる群から選択される少なくとも一種の化合物（ｃ３）が付加した構造を有する樹脂（ｃ）を含有し、前記光重合開始剤（Ｂ）が、アシルホスフィンオキサイド系光重合開始剤及びα−ヒドロキシアセトフェノン系光重合開始剤を含有し、前記チクソ性付与剤（Ｃ）が、膨潤性層状珪酸塩を含有し、固形分全量に対する前記膨潤性層状珪酸塩の割合は、０．０５質量％以上１０質量％以下（ただし、１０質量％を除く）であることを特徴とするソルダーレジスト用組成物。
　　【請求項２】
前記カルボキシル基含有樹脂（Ａ）が、
一分子中に二個以上のエポキシ基を備えるエポキシ化合物（ａ１）における前記エポキシ基のうち少なくとも一つに、カルボキシル基を備えるエチレン性不飽和化合物（ａ２）が付加反応し、更に多価カルボン酸及びその無水物からなる群から選択される少なくとも一種の化合物（ａ３）が付加した構造を有する樹脂（ａ）を更に含有する請求項１に記載のソルダーレジスト用組成物。
　　【請求項３】
一分子中に二個以上のエポキシ基を備えるエポキシ化合物（Ｄ）を更に含有する請求項１又は２に記載のソルダーレジスト用組成物。
　　【請求項４】
光重合性化合物（Ｅ）を更に含有し、
前記光重合性化合物（Ｅ）が、光重合性のモノマーと光重合性のプレポリマーからなる群から選択される一種以上の化合物を含有する請求項１乃至３のいずれか一項に記載のソルダーレジスト用組成物。
　　【請求項５】
請求項１乃至４のいずれか一項に記載のソルダーレジスト用組成物から形成されたソルダーレジスト層を備えるプリント配線板。」
第５　引用文献、引用発明等
１　引用文献１の記載事項
　平成３０年１１月２６日付けの拒絶理由通知書において通知した拒絶の理由において引用文献１として引用され、本件出願の出願前に頒布された刊行物である特開２００３−１３１３６２号公報 （以下「引用文献１」という。）には、以下の事項が記載されている。なお、下線は、当合議体が付したものであり、引用発明の認定に活用した箇所を示す。
（１）「【特許請求の範囲】
【請求項１】レジスト用硬化性樹脂材料及び表面処理された水和金属化合物を含むレジスト用硬化性樹脂組成物。
・・・（中略）・・・
【請求項１２】前記表面処理された水和金属化合物が、レジスト用硬化性樹脂材料１００質量部に対し１０〜１００質量部配合されていることを特徴とする請求項１〜１１のいずれか一つに記載のレジスト用硬化性樹脂組成物。」
（２）「【０００１】
【発明の属する技術分野】本発明は、プリント配線板等の製造に使用される保護膜形成用のレジスト用硬化性樹脂組成物及びその用途に関する。
・・・（中略）・・・
【００１０】
【発明が解決しようとする課題】本発明は、光感度、現像性、可撓性、難燃性に優れたレジスト用硬化性樹脂組成物、特にＦＰＣ用のカバーレイ、ソルダーレジスト等として好適に用いることのできるレジスト用硬化性樹脂組成物を提供することを課題とする。また、本発明は、上記レジスト用硬化性樹脂組成物を用いて耐熱保護皮膜を形成するための好適な方法を提供することを課題とする。
【００１１】
【課題を解決するための手段】本発明者らは、鋭意検討した結果、特定の表面処理された水和金属化合物を使用することにより上記課題を解決できることを見いだし、本発明を完成した。
【００１２】すなわち、本発明は、以下の［１］〜［３６］に示されるレジスト用硬化性樹脂組成物及びそれからなる硬化物に関する。
【００１３】［１］レジスト用硬化性樹脂材料及び表面処理された水和金属化合物を含むレジスト用硬化性樹脂組成物。」
（３）「【００２０】
【発明の実施の形態】以下、本発明を詳細に説明する。本発明のレジスト用硬化性樹脂組成物は、レジスト用硬化性樹脂材料に水和金属化合物が配合されたものである。
【００２１】Ｉ．レジスト用硬化性樹脂材料
本発明で用いられるレジスト用硬化性樹脂材料は、硬化性プレポリマーを主体とするものである。ここで、硬化性樹脂材料とは、光硬化性樹脂材料、電子線硬化性樹脂材料、Ｘ線硬化性樹脂材料、熱硬化性樹脂材料等、レジスト用に使用されているいずれの硬化性材料を使用してもよい。
【００２２】(ｉ)光硬化性樹脂材料
光硬化性樹脂材料としては、可視光、紫外線等により硬化しうるものであれば特に制限はないが、好ましくは、アクリル系モノマーに由来するエチレン性不飽和末端基を有する感光性プレポリマー（Ａ）、前記感光性プレポリマー（Ａ）を除くエチレン性不飽和基を有する化合物（Ｂ）、及び光重合開始剤（Ｃ）からなるものである。
【００２３】（１）感光性プレポリマー（Ａ）
本発明に用いられる感光性プレポリマー（Ａ）は、アクリル系モノマーに由来するエチレン性不飽和末端基を有するものである。ここでいうアクリル系モノマーは、アクリル酸若しくはメタクリル酸（以下、アクリル酸とメタクリル酸をあわせて「（メタ）アクリル酸」という）、β−フルフリルアクリル酸、β−スチリルアクリル酸、桂皮酸、クロトン酸、α−シアノ桂皮酸等又はこれらのアルキルエステル、ヒドロキシアルキルエステル等の誘導体であり、（メタ）アクリル酸又はこれらのアルキルエステル、ヒドロキシアルキルエステル等の誘導体が特に好ましい。かかる感光性プレポリマーとしては、上記条件を満たすものであれば特に限定されないが、具体的には、ポリエステルアクリレート、エポキシアクリレート、ウレタンアクリレート、ポリブタジエンアクリレート、シリコーンアクリレート、メラミンアクリレート等が挙げられ、、中でもエポキシアクリレート及びウレタンアクリレートが好ましい。
【００２４】これらのうち、より好ましいものとして、１分子中にカルボキシル基と少なくとも２個のエチレン性不飽和結合を併せ持つものが挙げられる。より具体的には、以下に示すような、カルボキシル基を有するエポキシ（メタ）アクリレート化合物（ＥＡ）、又はカルボキシル基を有するウレタン（メタ）アクリレート化合物（ＵＡ）が特に好ましい。
【００２５】＜カルボキシル基を有するエポキシ（メタ）アクリレート化合物（ＥＡ）＞本発明におけるカルボキシル基を有するエポキシ（メタ）アクリレート化合物としては、特に限定されるものでは無いが、例えばエポキシ化合物と不飽和基含有モノカルボン酸との反応物を酸無水物と反応させて得られるエポキシ（メタ）アクリレート化合物が適している。
・・・（中略）・・・
【００５９】（３）光重合開始剤（Ｃ）
本発明に用いられる光重合開始剤（Ｃ）としては、ベンゾフェノン、ベンゾイル安息香酸、４−フェニルベンゾフェノン、ヒドロキシベンゾフェノン、４，４’−ビス（ジエチルアミノ）ベンゾフェノン等のベンゾフェノン類、ベンゾイン、ベンゾインメチルエーテル、ベンゾインエチルエーテル、ベンゾインイソプロピルエーテル、ベンゾインブチルエーテル、ベンゾインイソブチルエーテル等のベンゾインアルキルエーテル類、４―フェノキシジクロロアセトフェノン、２−ヒドロキシ−２−メチル−１−フェニルプロパン−1−オン、１−（４−イソプロピルフェニル）２−ヒドロキシ２−メチルプロパン−１−オン、１−［４−（２−ヒドロキシエトキシ）フェニル］−２−ヒドロキシ  ジ−２−メチル−1−プロパン−1−オン、１−ヒドロキシ−シクロヘキシル−ファニルケトン、2，２−ジメトキシ−１．２−ジフェニルエタン−1−オン、2，２−ジエトキシ−１．２−ジフェニルエタンオン、２−メチル−１−[４−（メチルチオ）フェニル]−２−モルフォリノプロパンオン−１、４−ｔ−ブチル−ジクロロアセトフェノン、４−ｔ−ブチル−トリクロロアセトフェノン、ジエトキシアセトフェノン、２−ベンジル−２−ジメチルアミノ−１−（４−モルフォリノフェニル）−ブタノン−１、１−フェニル−１．２−プロパンジオン２−（o−エトキシアルボニル）オキシム等のアセトフェノン類、チオキサンテン、2-クロルチオキサンテン、２−メチルチオキサンテン、２，４−ジメチルチオキサンテン等のチオキサンテン類、エチルアントラキノン、ブチルアントラキノン等のアルキルアントラキノン類、２，４，６−トリメチルベンゾイルジフェニルホスフィンオキサイド等のアシルホスフィンオキサイド類などを挙げることができる。これらは単独、あるいは２種以上の混合物として用いることができる。
・・・（中略）・・・
【００６１】これらの光重合開始剤のうちベンゾフェノン類、アセトフェノン類、アシルホスフィンオキサイド類が好ましく。具体的なものとしては、４，４’−ビス（ジエチルアミノ）ベンゾフェノン、２−ベンジル−２−ジメチルアミノ−１−（４−モルホリノフェニル）−ブタノン−１、２，４，６−トリメチルベンゾイルジフェニルホスフィンオキサイドが挙げられる。これらの光重合開始剤（Ｃ）の配合量は、感光性プレポリマー（Ａ）とエチレン性不飽和基を有する化合物（Ｂ）とからなる光硬化成分の合計１００質量部に対して、０．１質量部〜２０質量部が好ましく、０.２質量部〜１０質量部がより好ましい。光重合開始剤の配合量が０．１質量部未満であると硬化が不十分な場合がある。
・・・（中略）・・・
【００６６】ＩＩ．表面処理された水和金属化合物
本発明においては、上記レジスト用硬化性樹脂材料に、表面処理された水和金属化合物が配合される。
【００６７】（１）水和金属化合物
本発明で用いられる水和金属化合物は、結晶水をもつ金属化合物であり、例えば熱分解時の吸熱量が４００Ｊ／ｇ以上のものが挙げられるが、これに限定されるものではない。かかる水和金属化合物の具体例としては、水酸化アルミニウム、水酸化マグネシウム、水酸化カルシウム、ドーソナイト、アルミン酸化カルシウム、２水和石膏，ホウ酸亜鉛、メタホウ素酸バリウム、亜鉛ヒドロキシスズ酸塩、カオリン、バーミキュライト等が挙げられる。これらのうち特に好ましいものは水酸化アルミニウム又は水酸化マグネシウムである。
【００６８】また、前記水和金属化合物として、層状結晶構造をなし該結晶層間に水和アニオンを有するハイドロタルサイト類化合物、又は層状結晶構造をなし該結晶層間に有機アニオンを有するハイドロタルサイト類化合物を用いることも好ましい。ここで、ハイドロタルサイト類化合物とは、以下に述べるハイドロタルサイト及びハイドロタルサイト類を含む総称である。ハイドロタルサイト（Hydrotalcite）は元々天然鉱物Ｍｇ6Ａｌ2(ＯＨ)16ＣＯ3・４〜５Ｈ2Ｏに与えられた名称であるが、その後これと同じ結晶構造をもつ鉱物が多数発見され、合成もされた。それは次の一般式（ａ）及び（ｂ）で表わされる。
【００６９】
[Ｍ2+1-xＭ3+x(OH)2]x+[anion]x-      ・・・（ａ）
[Ｍ3+2(OH)6Ｍl+x]y+[anion]y-        ・・・（ｂ）
ここで、０．１≦ｘ≦０．４、０＜ｙ＜２、Ｍl+はＬｉ、Ｎａ、Ｋ、Ｒｂ、Ｃｓ等に代表される１価の金属の少なくとも１種、Ｍ2+はＭｇ、Ｃａ、Ｍｎ、Ｆｅ、Ｃｏ、Ｎｉ、Ｃｕ、Ｚｎ等に代表される２価の金属の少なくとも１種、Ｍ3+は、Ａｌ，Ｆｅ，Ｃｒ，Ｉｎ等に代表される３価の金属の少なくとも１種、[anion]x-は結晶層間に存在する水和アニオン又は有機アニオンである。
・・・（中略）・・・
【００９３】（３）配合割合
本発明の表面処理された水和金属化合物は、レジスト用硬化性樹脂材料１００質量部に対し、好ましくは１０〜１００質量部、より好ましくは２０〜８０質量部、特に好ましくは３０〜６０質量部配合される。水和金属化合物の配合割合が少なすぎると、難燃性が不足し、高い難燃効果を得ようとすると結果として臭素化エポキシ化合物、リン酸エステル化合物等の他の難燃性付与成分の割合を増やさねばならず固形分酸価の低下、現像性の低下を招く。一方、多すぎると硬化膜が不透明になりやすく、また柔軟性が低下して可撓性が劣り、またソリの発生する場合がある。
・・・（中略）・・・
【０１３０】本発明のレジスト用硬化性樹脂組成物には、流動性の調整のため、さらに流動調整剤を添加することができる。流動性調整剤は、例えば、レジスト用硬化性樹脂組成物をローラーコート、スピンコート、スクリーンコート、カーテンコートなどで対象物に塗布する場合などに、レジスト用硬化性樹脂組成物の流動性を適宜調節でき好ましい。流動調整剤としては、例えば、無機および有機充填剤、ワックス、界面活性剤等が挙げられる。
【０１３１】無機充填剤の具体例としては、タルク、硫酸バリウム、チタン酸バリウム、シリカ、アルミナ、珪酸塩化合物、炭酸マグネシウム、炭酸カルシウム、水酸化アルミニウム等が挙げられる。」
（４）「【０１５０】
【実施例】以下に、実施例を挙げて本発明を具体的に説明するが、本発明はこれらの実施例にのみに限定されるものではない。
【０１５１】
【製造例１〜３】以下の製造例１〜３において、カルボキシル基を有する感光性プレポリマー（Ａ）を合成した。
【０１５２】［製造例１］＜ＥＡ−１＞
ガス導入管、攪拌装置、冷却管及び温度計を備えたフラスコに、旭チバ（株）製の
ビスフェノールＡ型エポキシ化合物（商品名“アラルダイト＃2600”）２９１ｇ、ビスフェノールＡ１２９ｇ及び触媒としてのトリエチルアミン０．２０ｇとを仕込み
反応させ
エポキシ当量１０００ｇ／equivのビスフェノールＡ型エポキシ化合物を得た。これにアクリル酸３０ｇ、重合禁止剤としてのモノメチルエーテルハイドロキノン０．４５ｇ及びエステル化触媒としてのトリフェニルホスフィン１．６５ｇを仕込み
反応させ、
反応物を得た。さらにこれに、テトラハイドロ無水フタル酸１６８ｇを
反応させた。これに溶剤としてエチレングリコールモノメチルエーテルアセテート２６５ｇと三菱石油（株）製のスーパーゾール＃１８００ １１４ｇを投入し、エポキシアクリレート樹脂（ＥＡ−１）を得た。
・・・（中略）・・・
【０１５５】＜実施例１〜８、比較例１〜４＞（レジスト用硬化性樹脂組成物の調製）
表１に示す配合割合（質量部）で、カルボキシル基を有する感光性プレポリマーとして上記製造例１
で製造した
ＥＡ−１
と、エチレン性不飽和基を有する化合物と、光重合開始剤と、水和金属化合物と、臭素化エポキシ化合物と、リン酸エステル化合物と、熱硬化性樹脂と、熱重合触媒とを混合して、硬化性難燃組成物を調製した。
【０１５６】
エチレン性不飽和基を有する化合物としては、ジペンタエリスリトールヘキサアクリレート・Ｍ−４００（東亜合成株式会社製）
を使用した。
【０１５７】
光重合開始剤としては、ＢＡＳＦ社製　２，４，６−トリメチルベンゾイルフェニルホスフィンオキサイド・ＴＰＯ（光重合開始剤‐１）、チバ・スペシャリティー・ケミカルズ株式会社製  ２−ベンジル−２−ジメチルアミノ−１−（４−モルフォリノフェニル）−ブタノン−１（商品名「イルガキュア３６９」
（光重合開始剤‐２）、チバ・スペシャリティー・ケミカルズ株式会社製　１−ヒドロキシ−シクロヘキシル−フェニル−ケトン（商品名「イルガキュア１８４」）（光重合開始剤−３）を使用した。
【０１５８】＜水酸化アルミニウム−１,−２,−３＞
水和金属化合物としては、水酸化アルミニウム・ハイジライトＨ−４３Ｍ（昭和電工株式会社製）
を使用した。表面処理剤としては、
（３）３−メルカプトプロピルトリメトキシシランＡ−１８９（日本ユニカー株式会社製シランカップリング剤）
を用いた。
表面処理された水酸化アルミニウムを、各々水酸化アルミニウム
−３とする。
・・・（中略）・・・
【０１６０】＜ハイドロタルサイト−１,−２＞
（１）
原料として硝酸マクネシウムと硝酸アルミニウム
3
水酸化ナトリウムを用い
水酸化ナトリウムの滴下速度を５０ｍｌ／分，６０℃、６時間エージングしたのち、硝酸イオンを層間イオンとした構造式 [Ｍｇ
0.7
Ａｌ
0.3
（ＯＨ）
2
（ＮＯ
3
）
1.0
０．６Ｈ
2
Ｏ] のハイドロタルサイト（未処理品）を得た。
【０１６１】（２）硝酸マクネシウムと硝酸アルミニウムの混合水溶液（モル比３：１）に水酸化ナトリウムで調製したｐＨ１０のＤ，Ｌ-フェニルアラニン（純正化学株式会社製  試薬）水溶液を滴下してＤ，Ｌ-フェニルアラニンを層間イオンとしたハイドロタルサイトを共沈させた。混合液に適宜水酸化ナトリウムを滴下してpＨ１０に保ち、６０℃、6時間エージングしたのち、洗浄、濾過を繰り返し、乾燥、粉砕して試料（ハイドロタルサイト−２）を得た。
【０１６２】臭素化エポキシ化合物としては、
ビスフェノールＡ型臭素化エポキシ樹脂・エピコートＥ−５０５０（ジャパンエポキシレジン株式会社製）を使用した。
芳香族縮合リン酸エステルＰＸ−２００（大八化学工業（株）製）を使用した。
ビフェニル型エポキシ樹脂ＹＬ６１２１Ｈ（ジャパンエポキシレジン株式会社製）を使用した。
メラミン（日産化学工業株式会社製）を使用した。
【０１６３】
【表１】
【０１６４】＜感光性ドライフィルムの作製＞上記
実施例１〜８
でメチルセロソルブアセテートを溶媒として調製したレジスト用硬化性樹脂組成物
２　引用発明
　引用文献１の【００１０】には、引用文献１にいう本発明は、ソルダーレジストとして好適に用いることができるレジスト用硬化性樹脂組成物であることが記載されている。
　そうしてみると、引用文献１には、実施例３として、次の発明（以下「引用発明１」という。）が記載されていると認められる。なお、使用した化合物及びその含有量は、【０１６３】の【表１】に記載されたものである。
「　以下の化合物からなり、メチルセロソルブアセテートを溶媒として調製した、ソルダーレジストとして好適に用いることができるレジスト用硬化性樹脂組成物。
エポキシアクリレート樹脂（ＥＡ−１）　　　　　　　　　３４．０質量部
ジペンタエリスリトールヘキサアクリレート・Ｍ−４００（東亜合成株式会社製）　　　　　　　　　　　　　　　　　　　　　　　　　８．０質量部
ＢＡＳＦ社製　２，４，６−トリメチルベンゾイルフェニルホスフィンオキサイド・ＴＰＯ（光重合開始剤‐１）　　　　　　　　　　　１．０質量部
チバ・スペシャリティー・ケミカルズ株式会社製　２−ベンジル−２−ジメチルアミノ−１−（４−モルフォリノフェニル）−ブタノン−１（商品名「イルガキュア３６９」）（光重合開始剤‐２）　　　　　　　１．０質量部
チバ・スペシャリティー・ケミカルズ株式会社製　１−ヒドロキシ−シクロヘキシル−フェニル−ケトン（商品名「イルガキュア１８４」）（光重合開始剤−３）　　　　　　　　　　　　　　　　　　　　　　　１．０質量部
水酸化アルミニウム−３　　　　　　　　　　　　　　　　１６．０質量部
ハイドロタルサイト（未処理品）　　　　　　　　　　　　１８．０質量部
ビスフェノールＡ型臭素化エポキシ樹脂・エピコートＥ−５０５０（ジャパンエポキシレジン株式会社製）　　　　　　　　　　　　　１２．０質量部
芳香族縮合リン酸エステルＰＸ−２００（大八化学工業（株）製）　
　　　　　　　　　　　　　　　　　　　　　　　　　　　　６．０質量部
ビフェニル型エポキシ樹脂ＹＬ６１２１Ｈ（ジャパンエポキシレジン株式会社製）　　　　　　　　　　　　　　　　　　　　　　　　　６．０質量部
メラミン（日産化学工業株式会社製）　　　　　　　　　　　１．０質量部
（上記エポキシアクリレート樹脂（ＥＡ−１）、水酸化アルミニウム−３及びハイドロタルサイト（未処理品）の調製方法は、以下のとおりである。
[エポキシアクリレート樹脂（ＥＡ−１）]
ビスフェノールＡ型エポキシ化合物（商品名“アラルダイト＃2600”）２９１ｇ、ビスフェノールＡ１２９ｇ及び触媒としてのトリエチルアミン０．２０ｇとを仕込み、反応させエポキシ当量１０００ｇ／equivのビスフェノールＡ型エポキシ化合物を得、これにアクリル酸３０ｇ、重合禁止剤としてのモノメチルエーテルハイドロキノン０．４５ｇ及びエステル化触媒としてのトリフェニルホスフィン１．６５ｇを仕込み、反応させ、反応物を得、さらにこれに、テトラハイドロ無水フタル酸１６８ｇを反応させ、これに溶剤としてエチレングリコールモノメチルエーテルアセテート２６５ｇと三菱石油（株）製のスーパーゾール＃１８００ １１４ｇを投入して得た、エポキシアクリレート樹脂（ＥＡ−１）
[水酸化アルミニウム−３]
水和金属化合物として、水酸化アルミニウム・ハイジライトＨ−４３Ｍ（昭和電工株式会社製）を使用し、表面処理剤として、（３）３−メルカプトプロピルトリメトキシシランＡ−１８９（日本ユニカー株式会社製シランカップリング剤）を用い表面処理された、水酸化アルミニウム−３
[ハイドロタルサイト（未処理品）]
原料として硝酸マクネシウムと硝酸アルミニウム3水酸化ナトリウムを用い、水酸化ナトリウムの滴下速度を５０ｍｌ／分，６０℃、６時間エージングしたのち、硝酸イオンを層間イオンとした構造式 [Ｍｇ0.7Ａｌ0.3（ＯＨ）2（ＮＯ3）1.0０．６Ｈ2Ｏ] のハイドロタルサイト（未処理品））」
第６　対比及び判断
１　本願発明１について
（１）対比
　本願発明１と引用発明１を対比すると、以下のとおりとなる。
　ア　エチレン性不飽和基を備えるカルボキシル基含有樹脂（Ａ）
　引用発明１の「エポキシアクリレート樹脂（ＥＡ−１）」は、その調製方法からみて、「エチレン性不飽和基」及び「カルボキシル基」を有するものである。
　そうしてみると、引用発明１の「エポキシアクリレート樹脂（ＥＡ−１）」は、本願発明１の「エチレン性不飽和基を備えるカルボキシル基含有樹脂（Ａ）」に相当する。また、引用発明１の「レジスト用硬化性樹脂組成物」は、本願発明１の「ソルダーレジスト組成物」における、「エチレン性不飽和基を備えるカルボキシル基含有樹脂（Ａ）」を含有するという要件を満たすものである。
　イ　光重合開始剤（Ｂ）
　引用発明１の「ＢＡＳＦ社製　２，４，６−トリメチルベンゾイルフェニルホスフィンオキサイド・ＴＰＯ（光重合開始剤‐１）」及び「チバ・スペシャリティー・ケミカルズ株式会社製　１−ヒドロキシ−シクロヘキシル−フェニル−ケトン（商品名「イルガキュア１８４」）（光重合開始剤−３）」は、それぞれ、本件明細書の【００８６】−【０１０４】に記載されている実施例において用いられている、「２，４，６−トリメチルベンゾイルジフェニルホスフィンオキシド、ＢＡＳＦ社製、品番Ｌｕｃｉｒｉｎ　ＴＰＯ」及び「１−ヒドロキシ−シクロヘキシル−フェニル−ケトン、ＢＡＳＦ社製、品番Ｉｒｇａｃｕｒｅ　１８４」と同一のものである。
　ここで、本件明細書の【００４４】には、「アシルホスフィンオキサイド系光重合開始剤は、例えば２，４，６−トリメチルベンゾイル−ジフェニル−フォスフィンオキサイド（ＢＡＳＦジャパン株式会社製、品名Ｌｕｃｉｒｉｎ  ＴＰＯ）、・・・からなる群から選択される一種以上の化合物を含有することができる。」と記載されている。また、本件明細書の【００４５】には、「α−ヒドロキシアセトフェノン系光開始剤は、例えば１−ヒドロキシ−シクロヘキシル−フェニル−ケトン（ＢＡＳＦジャパン株式会社製、品名Ｉｒｇａｃｕｒｅ  １８４）、・・・からなる群から選択される一種以上の化合物を含有することができる。」と記載されている。
　そうしてみると、引用発明１の「ＢＡＳＦ社製　２，４，６−トリメチルベンゾイルフェニルホスフィンオキサイド・ＴＰＯ（光重合開始剤‐１）」及び「チバ・スペシャリティー・ケミカルズ株式会社製　１−ヒドロキシ−シクロヘキシル−フェニル−ケトン（商品名「イルガキュア１８４」）（光重合開始剤−３）」は、それぞれ、本願発明１でいう、「アシルホスフィンオキサイド系光重合開始剤」及び「α−ヒドロキシアセトフェノン系光重合開始剤」に相当する。
　したがって、引用発明１の「レジスト用硬化性樹脂組成物」は、本願発明１の「ソルダーレジスト組成物」における、「光重合開始剤（Ｂ）」を含有し、「前記光重合開始剤（Ｂ）が、アシルホスフィンオキサイド系光重合開始剤及びα−ヒドロキシアセトフェノン系光重合開始剤を含有」するという要件を満たすものである。
　ウ　ソルダーレジスト用組成物
　引用発明１の「レジスト用硬化性樹脂組成物」は、「ソルダーレジストとして好適に用いることができる」ものである。
　そうしてみると、引用発明１の「レジスト用硬化性樹脂組成物」は、本願発明１の「ソルダーレジスト用組成物」であるといえる。
（２）一致点及び相違点
　以上のことから、本願発明１と引用発明１との一致点及び相違点は、次のとおりである。
　ア　本願発明１と引用発明１は、次の構成で一致する。
（一致点）
「　エチレン性不飽和基を備えるカルボキシル基含有樹脂（Ａ）と、光重合開始剤（Ｂ）とを含有し、
　前記光重合開始剤（Ｂ）が、アシルホスフィンオキサイド系光重合開始剤及びα−ヒドロキシアセトフェノン系光重合開始剤を含有する、
　ソルダーレジスト用組成物。」
　イ　本願発明１と引用発明１は、次の点で相違する。
（相違点１）
　本願発明１の「エチレン性不飽和基を備えるカルボキシル基含有樹脂（Ａ）」は、「一分子中に二個以上のエポキシ基を備えるエポキシ化合物（ｃ１）における前記エポキシ基のうちの一部にカルボキシル基を備えるエチレン性不飽和化合物（ｃ２）が付加し、別の一部に多価カルボン酸及びその無水物からなる群から選択される少なくとも一種の化合物（ｃ３）が付加した構造を有する樹脂（ｃ）を含有」するものであるのに対し、引用発明１の「エポキシアクリレート樹脂（ＥＡ−１）」は、「樹脂（ｃ）」とは異なる構造を有するものである点。
（当合議体注：「ＥＡ−１」は、エポキシ当量１０００ｇ／equivのビスフェノールＡ型エポキシ化合物４２０ｇ（２９１ｇ＋１２９ｇ）を、アクリル酸３０ｇ（０．４２ｍｏｌ）と反応させた後に、テトラハイドロ無水フタル酸１６８ｇを反応させたものであるから、一分子中に二個以上のエポキシ基を備えるエポキシ化合物（ｃ１）における前記エポキシ基のうちのほぼ全部にカルボキシル基を備えるエチレン性不飽和化合物（ｃ２）が付加し、当該付加反応で生成した水酸基に多価カルボン酸及びその無水物からなる群から選択される少なくとも一種の化合物（ｃ３）が付加した構造を有するカルボキシル基含有樹脂である。）
（相違点２）
　本願発明１の「ソルダーレジスト用組成物」は、「硫酸バリウム」を含有するのに対して、引用発明１の「レジスト用硬化性樹脂組成物」は、硫酸バリウムを含有していない点。
（相違点３）
　本願発明１の「ソルダーレジスト用組成物」は、「膨潤性層状珪酸塩」を含有する「チクソ性付与剤（Ｃ）」を含有し、「ソルダーレジスト用組成物」における、「固形分全量に対する前記膨潤性層状珪酸塩の割合は、０．０５質量％以上１０質量％以下（ただし、１０質量％を除く）」であるのに対して、引用発明１の「レジスト用硬化性樹脂組成物」における、固形分全量に対する「ハイドロタルサイト（未処理品）」の割合は、１７．３質量％（１８．０／（３４．０＋８．０＋１．０＋１．０＋１．０＋１６．０＋１８．０＋１２．０＋６．０＋６．０＋１．０）×１００）である点。
（３）判断
　事案に鑑みて、上記相違点３について検討する。
　引用文献１には、引用発明の「レジスト用硬化性樹脂組成物」に、「膨潤性層状珪酸塩」を含有する「チクソ性付与剤（Ｃ）」を用いることは記載も示唆もされていない。
　また、他に、膨潤性層状珪酸塩を含有する、チクソ性付与剤をレジスト用硬化性樹脂組成物に用いることを記載した文献はなく、当該技術が周知技術であるとはいえない。
　ところで、特開２０１０−５９３８４号公報の【００２８】には、ハイドロタルサイトは、膨潤性層状珪酸塩であることが記載されている。そうしてみると、引用発明１の「ハイドロタルサイト（未処理品）」は、「膨潤性層状珪酸塩」であるといえる。
　また、「膨潤性層状珪酸塩」に相当する化合物が、必ず、チクソ性を付与するものであるとは言い切れるわけではないが、以下、念のため、引用発明１の「ハイドロタルサイト（未処理品）」が、本願発明１でいう「膨潤性層状珪酸塩」を含有する「チクソ性付与剤（Ｃ）」に相当するもの仮定して検討する。
　引用発明１の「ハイドロタルサイト（未処理品）」は、レジスト用硬化性樹脂組成物の可撓性や難燃性を向上するために含有させる、表面処理された水和金属化合物として用いられたものである（【０００９】、【００１０】、【００６６】、【００６７】）。また、引用文献１の【００９３】には、表面処理された水和金属化合物は、レジスト用硬化性樹脂材料１００質量部に対し、１０〜１００質量部、より好ましくは２０〜８０質量部、特に好ましくは３０〜６０質量部配合するものであって、配合割合が少なすぎると、難燃性が不足することが記載されている。ここで、引用発明１において、レジスト用硬化性樹脂材料１００質量部に対する、「ハイドロタルサイト（未処理品）」の含有量を１０質量％以下（ただし、１０質量％を除く）とすると、技術的にみて、レジスト用硬化性樹脂組成物の難燃性の向上を図ることはできないといえる。
　そうしてみると、引用発明１において、レジスト用硬化性樹脂材料１００質量部に対する、「ハイドロタルサイト（未処理品）」の含有量を、「０．０５質量％以上１０質量％以下（ただし、１０質量％を除く）」とすることには阻害要因があるといえる。
　したがって、仮に、引用発明１の「ハイドロタルサイト（未処理品）」が、本願発明１でいう「チクソ性付与剤（Ｃ）」に相当すると仮定しても、相違点３に係る本願発明１の構成に到ることはないといえる。
　以上のとおりであるから、相違点１及び２について検討するまでもなく、本願発明１は、たとえ当業者といえども、引用発明に基づいて容易に発明をすることができたとはいえない。
２　本願発明２−本願発明５について
　本願発明２−本願発明５は、相違点３に係る本願発明１の構成と同一の構成を備えるものであるから、本願発明１と同じ理由により、当業者であっても、引用発明に基づいて容易に発明できたものであるとはいえない。
第７　原査定について
　原査定の拒絶の理由において引用文献Ａ〜Ｇとして引用された各文献には、「ソルダーレジスト用組成物」が「膨潤性層状珪酸塩」を含有する「チクソ性付与剤（Ｃ）」を含有し、「ソルダーレジスト用組成物」における、「固形分全量に対する前記膨潤性層状珪酸塩の割合」を「０．０５質量％以上１０質量％以下（ただし、１０質量％を除く）」とすることは記載も示唆もされていない。
　そして、平成３１年１月２８日付けの手続補正により、本願発明１−本願発明５は、「ソルダーレジスト用組成物」が「膨潤性層状珪酸塩」を含有する「チクソ性付与剤（Ｃ）」を含有し、「固形分全量に対する前記膨潤性層状珪酸塩の割合」を「０．０５質量％以上１０質量％以下（ただし、１０質量％を除く）」とした構成となっている。そうしてみると、当業者であっても、拒絶査定において引用された引用文献Ａ〜Ｇに基づいて、容易に発明できたとはいえない。
　したがって、原査定の理由を維持することはできない。
第８　むすび
　以上のとおり、原査定の理由によって、本願を拒絶することはできない。
　また、他に本願を拒絶すべき理由もない。
　よって、結論のとおり審決する。